FR 2365436 A1 19780421 FR 7629058 A 19760928 L'invention concerne la constitution et la fabrication des matériaux stratifiés du type de ceux qui sont utilisés comme reve- tement ou panneaux décoratifs et qui sont formés d'un empilementde couches liées ensemble par une matière plastique durcie à chaud sous pression. Dans der'e'a'lis'a'ibns classique51 un tel matériau peut être obtenu à partir de couhes ou feuille s constituées chacune d'un support fibreux imprégné de résine thermodurcissable et comprenant par exemple successivement - une couche de surface protectrice, également désignée par le terme anglo-saxon "overlay", qui est destinée à améliorer la résistance a l'usure du stratifié et où le support est une feuille de papier en alpha-cellulose de faible grammage; - une couche décorative où le support est une feuille de papier coloré, a une ou plusieurs couleurs, en teintes uniformes ou a motifs imprimés;; - une~couche de noyau apportant de la rigidité au stratifié et comprenant plusieurs feuilles de papier kraft superposées imprégnées de résine. ; - te durcissement de la résine est assuré à chaud alors que les couches s: empilées sont maintenues comprimées. Les stratifiés ainsi constitués sont habituellement classés "moyennement inflammables", soit en classe M3, dans l'essai de la réaction au feu par rayonnement, dit "test de l'epiradiateur", tel que défini au Journal Officiel de la République française du 26 juillet 1973 L'incorporation d'ignifugeants dans les feuilles de papier ou la résine permet de réduire l'inflammabilité et de faire passer les stratifiés de la; classe M3 a la classe M1, correspondant aux produits classes ininflammables. Cependant, ces stratifiés conservent un pouvoir calorifique encore élevé : de l'ordre de 9000 kcal/m2 pour une épaisseur de 1,5 mm. La présente invention permet, tout en conservant le même mode de fabrication que les stratifiés classiques, ainsi que la même liberté dans le choix des effets et motifs decoratifs, de réaliser des stratifiés à la fois ininflammables et de faible pouvoir calorifique. De ce fait, ces stratifiés sont supérieurs à leurs prédécesseurs, en particulier quand ils sont utilisés comme revêtements ou panneaux décoratifs dans la construction. Dans ce but, l'invention consiste essentiellement à remplacer, dans la fabrication d'un stratifié comprenant une série de couches superposées de support fibreux imprégné de résine thermodurcissable, collées ensemble par durcissement de la résine à chaud sous pres sion,à remplacer une ou-plu-sieurs de ces couches par un plaque -métallique continue. Cette plaque métallique peut avantageusement remplacer la couche de noyau apportant la résistance mécanique, dans un stratifié comprenant par ailleurs une couche décorative réalisée de manière en elle-même classique, ainsi éventuellement qu'une couche de surface protectrice. D'une manière générale, la couche de surface n'est pas toujours indispensable et elle est surtout utile lorsque le support de la couche décorative est un papier imprimé. Ainsi, dans un mode de réalisation préféré de l'invention, un stratifié décoratif comprend au moins une couche décorative constituée de papier imprégné de résine, une plaque métallique formant un noyau résistant, et un film adhésif intercalé entre la couche décorative et la plaque métallique pour les coller ensemble. Le film adhésif peut être formé à partir de toute colle adhérant sur le métal de la plaque. I1 s'agit d'une manière gené et/ou thermolastlclue rale, d'une colle à base de résine thermodurciSsable/qui- peut soit former le film adhésif à elle seule, et être par exemple appliquée sur la face correspondante de la couche décorative ou de la plaque métallique, soit être combinée à un support fibreux tel que du papier, le film adhésif étant alors constitué par ce support imprégné de résine. Le film adhésif peut encore être formé d'une couche supplémentaire de papier imprégné de résine, revêtue d'une colle sur sa face jouxtant la plaque métallique. Pour la couche décorative et la couche de surface éventuelle et pour la colle du film adhésif, on peut utiliser le même résine ou des résines différentes choisies parmi toutes les résines thermodurcissables connues. On peut utiliser en particulier une résine aminoplaste comme les résines mélamineformaldéhyde pour la couche décorative et la couche de surface, et pour le film adhésif une résine phénolique. Ces résines peuvent également être utilisées en mélange avec d'autres résines compatibles avec elles. Dans toutes ces variantes de réalisation, le stratifié est obtenu par un processus de stratification dans des conditions analogues à celles appliquées pour les stratifiés classiques. Confor mément à l'invention, après avoir empilé les uns sur les autres, au moins la couche décorative classique, le film adhésif et la plaque métallique, on assure le collage de l'ensemble et le durcissement des résines par pressage a chaud. En général,ce traitement de stratification implique des températures comprises entre 100 et 160 OC et des pressions comprises entre 20 et loubars La plaque métallique peut être en tout métal s'adaptant à un tel traitement. Un métal préféré est l'aluminium. L'épaisseur de la plaque est avantageusement des'ordre de 0,5 à 2 mm. La présente invention sera mieux comprise en se reportant aux exemples ci-après, nullement limitatifs, ainsi qu'aux figures 1, 2 et 3 jointes, qui représentent schématiquement la structure du stratifié danstroismodes de réalisation particuliers. EXEMPLE 1 On prépare un film adhésif en imprégnant un papier de faible grammage (25 g/m2) d'une colle constituée d'un mélange de butyral polyvinylique et de résine phénolique telle celle vendue sous la dénomination commerciale de "Rousselot 3591 ", et l'on réalise l'empilage représenté sur la figure 1, comprenant les couches successives superposées suivantes - une couche de surface 1 classique, constituée d'une feuille de papier alpha-cellulose de faible grammage (40 g/m2), imprégnée de résine mélamine-formol et séchée; - une couche décorative classique 2, formée par une feuille de papier imprimé, préalablement imprégnée de résine de mélamineformol et séchée; - le film adhésif 3; - une plaque d'aluminium 4, de 0,3 mm d'épaisseur. Cet empilement est stratifié de la manière habituelle, dans une presse ot les couches superposées sont comprimées sous 100 bars et soumises à une température de l'ordre de 145 OC, qui assure le durcissement de la résine mélamine-formol et de la colle. Le stratifié obtenu est ininflammable et il présente un faible pouvoir calorifique, de l'ordre de 2 850 kcal/m. EXEMPLE II Sur l'une des faces d'une couahe de papier kraft de 100 g/m2, préalablement imprégné de résine phénolique, utilisé classiquement pour la fabrication de stratifiés, on dépose un film d'une colle de latex de néoprène, que l'on laisse sécher. On intercale le produit obtenu dans un empilage, comprenant, conformément à la figure 2 - une couche décorative classique 5, constituée par une feuille de papier de couleur unie, préalablement imprégnée de résine de mélamine-formol et séchée; - la couche 6 de papier kraft imprégné de résine phénolique, portant le film de colle 7; - une plaque d'aluminium 8, de 1 mm d'épaisseur. Après stratification dans les conditions usuelles, comme décrit à l'exemple I, on obtient un stratifié ininflammable et de faible pouvoir calorifique. EXEMPLE III Sur l'une des faces d'une plaque d'acier inoxydable d'épaisseur 0,8 mm, on dépose un film d'adhésif constitué par un mélange de butyral polyvinylique et de résine phénolique. Après séchage, on empile sur cette plaque 12 (figure 3), surmontée du film adhésif 11, successivement une couche décorative classique 10 et une couche de surface ou overlay classique 9, chacune constituée comme dans l'exemple I de papier imprégné de mélamine-formol. La pile de couches superposées est stratifiée dans les conditions usuelles et l'on obtient un matériau ininflammable et de faible pouvoir calorifique. Naturellement, l'invention n'est pas limitée aux produits ou aux conditions de mise en oeuvre faisant l'objet des exemples ci-dessus. Elle en englobe au contraire toutes les variantes. REVENDICATIONS 1.- Stratifié comprenant une série de couches superposées de support fibreux imprégné de résine thermodurcissable, collées ensemble par durcissement de la résine à chaud sous-pression, caractérisé en ce qu'il comprend une plaque métallique continue incorporée. 2.- Stratifié selon la revendication 1, caractérisé en ce que ladite plaque est en aluminium. 3.- Stratifié selon la revendication 1 ou 2, caractérisé en ce qu'il comprend au moins une couche décorative constituée de papier imprégné de résine, notamment du type aminoplaste, une plaque métallique formant un noyau résistant, et un film adhésif intercalé entre la couche décorative et la plaque métallique. 4.- Stratifié selon la revendication 3, caractérisé en ce que le film adhésif est formé d'une colle, notamment à base de résine phénolique thermodurcissable et de butyral polyvinylique. 5.- Stratifié selon la revendication 3, caractérisé en ce que le film adhésif est formé d'une feuille de papier imprégnée d'une colle, celle-ci étant notamment à base de résine phénolique. 6.- Stratifié selon l'une quelconque des revendications 1 à 5, caractérisé en ce qu'il comprend en outre une couche de surface protectrice sur la face de la couche décorative opposée à la plaque métallique. 7.- Procédé de fabrication d'un stratifié ininflammable à faible pouvoir calorifique, caractérisé en ce que l'on empile les uns sur les autres au moins une couche décorative, un support fibreux imprégné de résine thermodurcissable, un film adhésif, et une plaque métallique, notamment en aluminium, formant un noyau résistant, et en ce que l'on assure le collage de l'ensemble et le durcisseMent de la résine par pressage à chaud. 8.- Procédé selon la revendication 7, caractérisé en ce que le film adhésif est constitué de colle préalablement appliquée sur une face de la plaque métallique ou de la couche décorative. 9.- Procédé selon la revendication 7, caractérisé en ce que le film adhésif est constitué d'une feuille de papier imprégnée de colle et intercalée entre la couche de décor et la plaque métallique avant le pressage à chaud. 10.- Procédé selon la revendication 8 ou 9, caractérisé en ce que la colle est à base de résine phénolique thermodurcissable et de butyral polyvinylique.